(57)【特許請求の範囲】
【請求項１】
硫酸リチウムと還元剤を含む原料混合物を焼成して硫化リチウムを製造する方法であって、
還元剤として複数の水酸基を有する有機化合物から選ばれる還元剤（１）と、炭素材から選ばれる還元剤（２）とを併用し、且つ還元剤（１）と還元剤（２）の質量換算の配合比（還元剤（１）／｛還元剤（１）＋還元剤（２）｝）が８５〜９６質量％であり、該還元剤（１）が糖類であり、且つ、該還元剤（２）が多孔質炭素材料であることを特徴とする硫化リチウムの製造方法。
【請求項２】
還元剤の配合量が、無水物換算の硫酸リチウム中のＯ２に対する還元剤中の炭素原子のモル比（Ｃ／Ｏ２）で、１．００〜２．１０であることを特徴とする請求項１記載の硫化リチウムの製造方法。
【請求項３】
前記糖類が、スクロースであることを特徴とする請求項１又は２の何れか１項に記載の硫化リチウムの製造方法。
【請求項４】
前記多孔質炭素材料が、活性炭であることを特徴とする請求項１乃至３の何れか１項に記載の硫化リチウムの製造方法。
【請求項５】
焼成は、予め粒状セラミックを敷いた焼成容器中で行うことを特徴とする請求項１乃至４の何れか１項に記載の硫化リチウムの製造方法。
【請求項６】
請求項１〜５の何れか１項に記載の硫化リチウムの製造方法により、硫化リチウムを得、次いで、得られた硫化リチウムと、硫化リン、硫化ケイ素、硫化ゲルマニウム、硫化ホウ素、硫化アルミニウム、硫化ガリウム、リン酸リチウム、ケイ酸リチウム及びヨウ化リチウムの群から選ばれる１種又は２種以上の化合物と、を反応させることを特徴とする無機固体電解質の製造方法。
【発明の詳細な説明】
【技術分野】
【０００１】
本発明は、硫化リチウムの製造方法に関する。また、本発明は、該硫化リチウムの製造方法により得られた硫化リチウムを用いる無機固体電解質の製造方法に関する。
【背景技術】
【０００２】
硫化リチウムは、リチウム二次電池の正極材や無機固体電解質の原料として有用である。
【０００３】
この硫化リチウムの製造方法として、例えば特許文献１には、非プロトン性有機溶媒中で水酸化リチウムと硫化水素とを反応させて水硫化リチウムを生成させ、次いでこの反応液を脱硫化水素化して硫化リチウムを生成させる方法、或いは、非プロトン性有機溶媒中で水酸化リチウムと硫化水素とを反応させ、直接硫化リチウムを生成させる方法が開示されている。また、特許文献２には、非プロトン性有機溶媒中で、水硫化ナトリウムと塩化リチウムを反応させて、次いで生成した水硫化リチウムを脱硫化水素化することにより硫化リチウムを生成させる方法が開示されている。
【０００４】
特許文献１及び２の方法は、イオン伝導度の高いものが得られるが、高価な有機溶媒を使用するため、コスト高となり工業的に有利でない。
【０００５】
一方、有機溶媒を使用しない硫化リチウムの製造方法としては、例えば、特許文献３には、金属リチウムと硫黄蒸気或いは硫化水素とを低温域で直接反応させ、その後、不活性ガスと置換して高温域で未反応の金属リチウムを、既に生成している硫化リチウムに拡散、浸透させ、このサイクルを繰り返すことにより硫化リチウムを得る方法が開示されている。
また、硫酸リチウムをカーボンブラック、糖等の還元剤により還元して硫化リチウムを製造する方法も提案されている（例えば、特許文献４〜５参照）。
【０００６】
有機溶媒を使用しない方法は、コスト的に有利ではあるが、無機固体電解質として用いたときに、イオン伝導度が低くなる傾向がある。
また、硫酸リチウムを用いる方法として、還元剤としてカーボンブラック等を用いた場合、反応自体を完結させることが難しく、また得られる硫化リチウムを用いた無機固体電解質はイオン伝導度が低くなる傾向がある。また、還元剤として糖を用いる方法は、比較的イオン伝導度が高いものが得られるが、急激に反応が進行するため焼成物が飛散し、作業性や安全面に問題がある。
【先行技術文献】
【特許文献】
【０００７】
【特許文献１】特開平７−３３０３１２号公報
【特許文献２】特開平１０−１３０００５号公報
【特許文献３】特開平９−１１０４０４号公報
【特許文献４】特開２０１３−２２７１８０号公報
【特許文献５】特開平９−２８３１５６号公報
【発明の概要】
【発明が解決しようとする課題】
【０００８】
従って、本発明の目的は、無機固体電解質として用いたときイオン伝導度が高い硫化リチウムを工業的に有利な方法で提供することにある。
【課題を解決するための手段】
【０００９】
本発明者らは、上記実情に鑑み鋭意研究を重ねた結果、硫酸リチウムを還元剤を含む原料混合物を焼成して硫化リチウムを製造する方法において、還元剤として複数の水酸基を有する有機化合物から選ばれる還元剤（１）と、炭素材から選ばれる還元剤（２）とを併用し、還元剤（１）と還元剤（２）の配合比を特定範囲にして反応をおこなうことにより、焼成物の飛散がなく、温和に反応が進行すること、また、このようにして得られる硫化リチウムは無機固体電解質として用いたときに、イオン伝導度が高いものになることを見出し、本発明を完成するに到った。
【００１０】
即ち、本発明が提供しようとする第一の発明は、硫酸リチウムと還元剤を含む原料混合物を焼成して硫化リチウムを製造する方法であって、
還元剤として複数の水酸基を有する有機化合物から選ばれる還元剤（１）と、炭素材から選ばれる還元剤（２）とを併用し、且つ還元剤（１）と還元剤（２）の質量換算の配合比（還元剤（１）／｛還元剤（１）＋還元剤（２）｝）が８５〜９６質量％であり、該還元剤（１）が糖類であり、且つ、該還元剤（２）が多孔質炭素材料であることを特徴とする硫化リチウムの製造方法である。
【００１１】
また、本発明が提供しようとする第二の発明は、前記の硫化リチウムの製造方法により、硫化リチウムを得、次いで、得られた硫化リチウムと、硫化リン、硫化ケイ素、硫化ゲルマニウム、硫化ホウ素、硫化アルミニウム、硫化ガリウム、リン酸リチウム、ケイ酸リチウム及びヨウ化リチウムの群から選ばれる１種又は２種以上の化合物と、を反応させることを特徴とする無機固体電解質の製造方法である。
【発明の効果】
【００１２】
本発明によれば、無機固体電解質として用いたときにイオン伝導度が高い硫化リチウムを工業的に有利な方法で提供することが出来る。
【図面の簡単な説明】
【００１３】
【図１】実施例２の焼成工程後の坩堝の中身を示す写真。
【図２】比較例４の焼成工程後の坩堝の中身を示す写真（左側；坩堝、右側；坩堝の蓋）。
【図３】実施例２、６で得られた硫化リチウムのＸ線回折チャート。
【発明を実施するための形態】
【００１４】
以下、本発明をその好ましい実施形態に基づき説明する。
本製造方法は、硫酸リチウム及び還元剤を含む原料混合物を得る原料混合工程、該原料混合物を焼成する焼成工程を含むものである。
【００１５】
（１）原料混合工程；
原料混合工程に係る硫酸リチウムは、如何なる製造方法により得られたものであってもよく、市販品であってもよい。高純度の硫化リチウムを得る上で、硫酸リチウムは、不純物の含有量が少ないものほど好ましい。また、硫酸リチウムは、含水物であっても無水物であってもよい。硫酸リチウムの粒径は、特に制限されない。
【００１６】
原料混合工程において、還元剤は、複数の水酸基を有する有機化合物から選ばれる還元剤（１）と、炭素材から選ばれる還元剤（２）とを併用して用いられる。
本製造方法において、複数の水酸基を有する有機化合物から選ばれる還元剤（１）を用いて、次工程の焼成反応を行うと、焼成容器内で急激に反応が進行することにより焼成物の飛散が起こり易いが、前記還元剤（１）と、炭素材から選ばれる還元剤（２）とを併用することで、急激な反応を抑制しながら焼成反応を行うことができ、また、このようにして得られる硫化リチウムは無機固体電解質として用いたときにイオン伝導度が高いものが得られる。
なお、以下、「還元剤（１）」及び「還元剤（２）」を総称して単に「還元剤」と言う。
【００１７】
還元剤（１）の複数の水酸基を有する有機化合物は、糖類、多価アルコール類が反応性に優れている観点から好ましい。
【００１８】
前記糖類としては、例えば、フルクトース等の単糖類、スクロース、ラクトース等の二糖類、単糖が３〜２０分子程度結合したオリゴ糖類、でんぷん、セルロース等の多糖類、キシリトール、ソルビトール等の糖アルコール類が挙げられる。
【００１９】
前記多価アルコール類としては、例えば、エチレングリコール、プロピレングリコール、ジエチレングリコール、トリエチレングリコール、テトラエチレングリコール等の２価のアルコール類、グリセリン、トリメチロールプロパン等の３価のアルコール類、分子中に４以上のヒドロキシル基を有する４価以上のアルコール類、ポリビニルアルコール等の多数のヒドロキシル基を有するポリマー等が挙げられる。
【００２０】
本製造方法において、還元剤（１）は糖類が好ましく、異相の含有量が少ない硫化リチウムを得るという効果が高まると共に、硫化リチウム中に残存する炭素の量が少なくなる点で、単糖類又は二糖類が好ましく、スクロースが特に好ましい。
【００２１】
前記還元剤（２）に係る炭素材としては、炭素原子のみからなる材料であり、例えば、カーボンブラック、炭素繊維、黒鉛、活性炭等が挙げられる。炭素材に係るカーボンブラックは、如何なる製造方法により得られたものであるかは制限されず、例えば、ファーネス法で得られたファーネスブラック、チャンネル法で得られたチャンネルブラック、アセチレン法で得られたアセチレンブラック、サーマル法で得られたサーマルブラック等が挙げられる。炭素材に係る炭素繊維としては、ポリアクリロニトリル系炭素繊維、ピッチ系炭素繊維等が挙げられる。
【００２２】
本製造方法において、還元剤（２）は、多孔質炭素材料がその細孔内に硫酸リチウムと還元剤（１）を取り込んで反応場となり、焼成物の飛散を抑制する効果が高い点で好ましく、特に活性炭が、焼成物の飛散防止効果が高く、また、比表面積が高いものを安価に大量に入手できる観点から好ましい。また、用いる多孔質炭素材料のＢＥＴ比表面積は、好ましくは５００ｍ2／ｇ以上、特に好ましくは８００〜３０００ｍ2／ｇとすることが焼成物の飛散を抑制する効果が高くなる観点から好ましい。
【００２３】
本製造方法において、前記還元剤（１）と前記還元剤（２）の質量換算の配合比（還元剤（１）／｛還元剤（１）＋還元剤（２）｝）が８５〜９９質量％、好ましくは８８〜９６質量％である。この理由は、還元剤（１）と前記還元剤（２）の配合比が８５質量％より小さくなると焼成物に残存する還元剤（２）に由来する炭素が多量に残存し、この残存する炭素は、電気を通すため、得られる硫化リチウムは無機固体電解質原料として用いることが難しくなる。一方、還元剤（１）と前記還元剤（２）の配合比が９９質量％より大きくなると還元剤（２）による飛散防止効果が得られなくなるからである。
【００２４】
還元剤の配合量は、無水物換算の硫酸リチウム（Ｌｉ2ＳＯ4）中のＯ2に対する還元剤中の炭素原子のモル比（Ｃ／Ｏ2）で、１．００〜２．１０、好ましくは１．４０〜２．００である。硫酸リチウム中のＯ2に対する還元剤中の炭素原子のモル比が上記範囲にあることにより、焼成後の硫化リチウム中の炭素の残存が少なく、また、無機固体電解質として用いたときにイオン伝導度が高くなる傾向がある。
【００２５】
原料混合工程に係る硫酸リチウムと還元剤の混合手段は、特に制限されるものではなく、上記各原料が均一に分散した混合物となるように、湿式法或いは乾式法にて行われる。
【００２６】
湿式法は、ボールミル、ディスパーミル、ホモジナイザー、振動ミル、サンドグラインドミル、アトライター及び強力撹拌機等の装置にて行うことができる。
【００２７】
一方、乾式法では、ハイスピードミキサー、スーパーミキサー、ターボスフェアミキサー、ヘンシェルミキサー、ナウターミキサー及びリボンブレンダー、Ｖ型混合機等の装置を用いることができる。なお、これら均一混合操作は、例示した機械的手段に限定されるものではない。また、所望によりジェットミル等で粉砕処理して粒度調整を行っても差し支えない。また、実験室レベルでは、家庭用ミキサー或いは手作業での混合でも十分である。
【００２８】
均一混合処理された原料混合物は、焼成容器に投入し焼成工程に付される。
【００２９】
（２）焼成工程；
原料混合物を焼成するときの焼成温度は、７５０〜１０００℃、好ましくは８００〜９５０℃、特に好ましくは８５０〜９００℃である。焼成温度が上記範囲にあることにより、異相の生成を抑えて、効率よく硫化リチウムを得ることができる。原料混合物を焼成するときの焼成時間は、未反応の硫酸リチウムが残らない範囲で、適宜選択される。原料混合物を焼成するときの焼成雰囲気は、窒素、アルゴン、ヘリウム等の不活性ガス雰囲気又は水素ガス等の還元性ガス雰囲気である。
【００３０】
焼成容器の材質は、不純物の混入が少ない容器であれば、特に制限されるものではないが、例えば金属アルミニウム、アルミナ、コージェライト、ダルマイト、ムライト、金属の表面をセラミックコートしたようなホウロウガラスからなる容器等が挙げられる。
【００３１】
原料混合物を焼成した後、焼成物、すなわち、生成した硫化リチウムを、窒素、アルゴン、ヘリウム等の不活性ガス雰囲気下、水素ガス等の還元性ガス雰囲気下、又は真空下で冷却し、冷却後、必要に応じて、更に、粉砕又は解砕、分級、包装等を行い、製品の硫化リチウムを得る。このとき用いる不活性ガス又は還元性ガスは、不純物の混入を防止する観点から、純度が高いほど好ましい。また、水分との接触を避ける点で、不活性ガス又は還元性ガスの露点は、−５０℃以下が好ましく、−６０℃以下が特に好ましい。
【００３２】
本発明において、焼成工程は、予め粒状セラミックを敷いた焼成容器を用いて、粒状セラミックを敷いた状態下に、前記原料混合物を焼成容器に加えて焼成を行うことが出来、このようして得られる硫化リチウムは、無機固体電解質として用いたときのイオン伝導度が更に向上したものになる。
【００３３】
本製造方法に係る反応において、例えば硫酸リチウム１水塩をスクロースにより還元する反応は、主に下記反応式（１）に従って進行するものと本発明らは推測している。
３Ｌｉ2ＳＯ4・Ｈ2Ｏ＋Ｃ12Ｈ22Ｏ11
→３Ｌｉ2Ｓ＋１４Ｈ2Ｏ＋１２ＣＯ↑  ・・（１）
【００３４】
焼成容器に粒状セラミックを敷いた状態で、焼成を行うことにより、無機固体電解質として用いたときにイオン伝導度が向上したものが得られる理由は定かではないが、本発明者らは、還元反応で副生するＣＯ等のガス状物質を効率よく粒状セラミックが媒体となって排除しながら反応を行うことが出来るので、還元反応が完結し易くなり、このことに起因して、生成される硫化リチウムを無機固体電解質として用いると、イオン伝導度が向上するものと発明者らは推測している。
【００３５】
また、焼成容器に粒状セラミックを敷いた状態下に、前記原料混合物を焼成容器に加えることにより、原料混合物は焼成容器の底に直接接触しなくなる。その結果、反応生成物である硫化リチウムが反応容器と反応し、焼成容器へ固着することを抑制し焼成容器から剥離しやすくなる。また、不純物の混入が少なくなるという利点もある。
【００３６】
粒状セラミックの種類は、原料混合物及び硫化リチウムに対して不活性なものであることが、高純度の硫化リチウムを得る観点から好ましい。具体的には、アルミナ、マグネシア、ジルコニア、窒化ケイ素、クロム鋼、ステンレス鋼、メノー、タングステンカーバイド等を用いることが出来、特に不活性であり、かつ安価で大量に入手しやすい観点からアルミナが好ましい。
【００３７】
粒状セラミックの形状は、特に制限はなく、球状、立方状、長方状、円錐状、板状、棒状等の形状であってもよい。
【００３８】
粒状セラミックの大きさは、ノギスなどで直接粒子径を測定する方法等により求めた平均粒子径が０．５ｍｍ以上、好ましくは１〜１０ｍｍとすることが粒状セラミックのハンドリングの点、焼成物との分離のしやすさの点から好ましい。
【００３９】
粒状セラミックの敷き方によって、焼成容器と焼成物との剥離性や焼成物中の不純物濃度、反応にムラが出ることから、粒状セラミックは焼成容器の底及び可能であれば壁面に沿って均一に敷くことが好ましい。
【００４０】
なお、粒状セラミックは、生成する焼成物の硫化リチウムに付着して焼成容器から焼成物と共に回収される場合があるが、焼成物に付着した粒状セラミックは、焼成物をそのまま粉砕又は解砕し、次いで使用した粒状セラミックの粒径より小さい目開きの篩等で分級することにより焼成物と粒状セラミックとを分離し、目的とする焼成物の硫化リチウムのみを回収することが出来る。
【００４１】
本発明の硫化リチウムの製造方法により得られる硫化リチウムの平均粒子径は、特に制限されないが、好ましくは１０〜５００μｍ、特に好ましくは３０〜３００μｍである。硫化リチウムの平均粒子径が上記範囲にあることにより、無機固体電解質の製造に用いる場合に、その製造が容易になる。
【００４２】
また、本発明の硫化リチウムの製造方法では、硫酸リチウムと還元剤とを反応させているので、本発明の硫化リチウムの製造方法は、有機溶媒を用いる製造方法ではなく、且つ、硫化水素等の有毒な気体の硫黄源を用いる製造方法ではない。また、本発明の硫化リチウムの製造方法では、硫酸リチウム、還元剤（１）及び還元剤（２）とを混合し、次いで、得られる原料混合物を焼成することにより、硫化リチウムが得られるので、本発明の硫化リチウムの製造方法は、工程数が少ない製造方法である。
【００４３】
本発明の硫化リチウムの製造方法により得られる硫化リチウムは、無機固体電解質の原料として好適に用いられる。
【００４４】
本発明の無機固体電解質の製造方法は、本発明の硫化リチウムの製造方法により硫化リチウムを得、次いで、得られた硫化リチウムと、硫化リン、硫化ケイ素、硫化ゲルマニウム、硫化ホウ素、硫化アルミニウム、硫化ガリウム、リン酸リチウム、ケイ酸リチウム及びヨウ化リチウムの群から選ばれる１種又は２種以上の化合物とを反応させることを特徴とする無機固体電解質の製造方法である。なお、以下、本発明の無機固体電解質の製造方法において、硫化リチウムと反応させる化合物を、硫化リチウムと区別するために化合物（Ａ）と記載する。
【００４５】
本発明の無機固体電解質の製造方法により得られる無機固体電解質は、Ｌｉ2Ｓ−Ｐ2Ｓ5、Ｌｉ2Ｓ−ＳｉＳ2、Ｌｉ2Ｓ−ＧｅＳ2、Ｌｉ2Ｓ−Ｇａ2Ｓ3、Ｌｉ2Ｓ−Ｂ2Ｓ3、Ｌｉ2Ｓ−Ａｌ2Ｓ3、Ｌｉ4ＳｉＯ4−Ｌｉ2Ｓ−ＳｉＳ2、Ｌｉ3ＰＯ4−Ｌｉ2Ｓ−ＳｉＳ2、ＬｉＩ−Ｌｉ2Ｓ−Ｐ2Ｓ5等が挙げられる。
【００４６】
本発明の無機固体電解質の製造方法に用いられる化合物（Ａ）の物性等は、特に制限されないが、硫化リチウムとの均一混合が容易になる点で、化合物（Ａ）の平均粒子径は、２０μｍ以下が好ましく、１〜１０μｍが特に好ましい。
【００４７】
本発明の無機固体電解質の製造方法において、硫化リチウムと化合物（Ａ）とを反応させる方法としては、例えば、（ｉ）硫化リチウムと、化合物（Ａ）とをメカニカルミリングによりガラス化する方法、（ｉｉ）硫化リチウムと化合物（Ａ）とを混合し、得られる混合物を不活性ガス雰囲気中で、加熱して溶融させた後、急冷する方法等が挙げられる。また、（ｉ）や（ｉｉ）で得られたガラス化物をガラス転移以上の温度で加熱処理する加熱処理工程を行うことにより、イオン伝導率を向上させる方法が挙げられる。
【００４８】
前記（ｉ）及び（ｉｉ）の方法において、目的とする無機固体電解質の組成に合わせて、硫化リチウムと化合物（Ａ）との配合割合を適宜選択する。例えば、無機固体電解質として、硫化リチウムと五硫化リンからＬｉ2Ｓ−Ｐ2Ｓ5の組成のものを得る場合には、硫化リチウム１モルに対する五硫化リンの配合量は、０．１〜０．７モル、好ましくは０．２５〜０．５モルである。
【００４９】
また、（ｉ）及び（ｉｉ）の方法において、硫化リチウムと化合物（Ａ）以外に、組成調整を目的として、必要により硫黄を配合してもよい。
【００５０】
（ｉ）の方法に係るガラス化工程は、所定量の硫化リチウムと、所定量の化合物（Ａ）とを、遊星ボールミル等の機械的手段を用いて、窒素ガス、アルゴンガス等の不活性ガス雰囲気下でメカニカルミリングする。メカニカルミリングを行う機器としては、例えば、ビーズミル、遊星型ボールミル、振動ミル等の粉砕機器、つまり、混合対象である粉体中に粒状媒体を存在させて、それらを高速で流動させる機器が挙げられる。そして、それらを高速で流動させることで、粒状媒体により、混合対象である粉体に、機械的エネルギーが加えられる。メカニカルミリングの回転速度及び回転時間をコントロールすることで、より微細で均質なガラス粉末を調製することができるが、装置の種類や原料の種類或いは使用用途に応じて適切な条件を適宜選択してメカニカルミリングを行うことが好ましい。なお、回転速度が速いほどがガラスの生成速度は速くなり、回転時間が長いほどガラスへの転化率は高くなる傾向にある。
【００５１】
（ｉｉ）の方法は、硫化リチウムと化合物（Ａ）とを混合し、得られる混合物を不活性ガス雰囲気中で、加熱して溶融させる溶融工程と、溶融物を急冷する急冷工程と、を有する。
【００５２】
（ｉｉ）の方法に係る溶融工程は、所定量の硫化リチウムと、所定量の化合物（Ａ）とを、機械的手段を用いて、窒素ガス、アルゴンガス等の不活性ガス雰囲気下で混合を行って均一混合物を得る。用いることができる混合装置としては、均一混合ができるものであれば特に制限はなく、例えば、ビーズミル、ボールミル、ペイントシェイカー、アトライター、サンドミルが挙げられる。次いで、原料の混合物を、窒素ガス、アルゴンガス等の不活性ガス雰囲気中で、加熱して混合物を溶融させる。加熱温度は、溶融させる混合物の組成により異なるが、Ｌｉ2Ｓ−Ｐ2Ｓ5の組成のものを得る場合には、加熱温度は７００〜１０００℃、好ましくは８００〜９５０℃であり、加熱時間は１時間以上、好ましくは３〜６時間である。
【００５３】
（ｉｉ）の方法に係る急冷工程では、溶融工程で得た溶融物を急冷して無機固体電解質を得る。急冷工程では、急冷により溶融物を、１０℃以下、好ましくは０℃以下まで冷却する。また、そのときの冷却速度は、１〜１０００℃／秒、好ましくは１００〜１０００℃／秒である。急冷する方法としては、例えば、水冷、液体窒素による急冷、双ローラー急冷、スプラット急冷方法等の常用の方法が挙げられる。
【００５４】
（ｉ）又は（ｉｉ）の方法で得られたガラス化物を、更に加熱処理する方法では、得られたガラス化物を、更にそのガラス転移温度以上の温度で追加加熱して、加熱処理することにより加熱処理工程を行う。この加熱処理工程により、ガラス化工程のみを行ったものに比べて、リチウムイオン伝導性を向上させることができる。加熱処理工程での加熱温度は、用いる原料の種類や配合量により異なるが、例えば、Ｌｉ2Ｓ−Ｐ2Ｓ5の組成の無機固体電解質を得る場合は、２００℃以上、好ましくは２５０〜４００℃である。また、加熱時間は、１時間以上、好ましくは３〜１２時間である。また、無機固体電解質の酸化による、リチウムイオン伝導性の低下を抑制する観点から、不活性ガス雰囲気又は真空下で加熱を行うことが好ましい。
【００５５】
本発明の無機固体電解質の製造方法により無機固体電解質を得た後、必要により、無機固体電解質を粉砕して、或いはシート状に成形し、例えば、少なくとも正極と負極と無機固体電解質から構成される全固体リチウム電池の無機固体電解質、あるいは、正極、負極、セパレータ、及びリチウム塩を含有する非水の有機電解液からなるリチウム二次電池において、正極材或いは負極に使用するリチウム金属又はリチウム合金の被覆材として使用する。
【実施例】
【００５６】
以下、本発明を実施例により説明するが、本発明はこれらに限定されるものではない。
（１）Ｘ線回折測定
装置名：Ｄ８ ＡＤＶＡＮＣＥ、メーカー：Ｂｒｕｋｅｒ ＡＸＳを用いて、測定条件：ターゲットＣｕ−Ｋα、管電圧４０ｋＶ、管電流４０ｍＡ、走査速度０．１°／ｓｅｃ、により、Ｘ線回折測定を行った。
また、以下により、硫化リチウム結晶中の異相のＬｉ2ＣＯ3の存在度を求めた。なお、回折ピーク強度比は、回折ピークの面積比である。
＜Ｌｉ2ＣＯ3の存在度＞
回折ピークの強度比（ｄ／ａ）＝（ａ）硫化リチウムに由来する２θ＝２７°付近（１１１面）の回折ピーク強度／（ｄ）炭酸リチウムに由来する２θ＝２１°付近（１１０面）の回折ピーク強度
（２）イオン伝導度測定
無機固体電解質の両面を電極（９５重量％のＮｉと、５重量％のＳｎで構成される）０．３０ｇで挟んだのち、２０ＭＰａで５分間保持することにより３層構造の成型体を作成した。当該成型体を測定サンプルとして、交流インピーダンス測定装置（ソーラトロン社製）を用いることにより、イオン伝導度を測定した。
（３）坩堝中の焼成物の飛散の状態の評価
焼成後に坩堝の中身を目視で観察し、
坩堝の底面以外の内壁に焼成物の付着が全体的にあるものを「×」、
坩堝の底面以外の内壁に焼成物の付着がところどころあるものを「△」、
坩堝の底面以外の内壁に焼成物の付着がほとんどないものを「○」、
として評価した。
（４）焼成物の坩堝への固着状態の評価
坩堝を逆さまにすることにより、焼成物を回収した後、坩堝の内壁の底面部の状況を目視で観察し、
坩堝の内壁の底面部に焼成物の固着が全体的に認められるものを「×」、
坩堝の内壁の底面部に焼成物の固着がところどころあるものを「△」、
坩堝の内壁の底面部に焼成物の固着がほとんどないものを「○」、
としてとして評価した。
（５）焼成物の炭素残存状態の評価
得られた焼成物の色を観察した。焼成物の色が黒いものは、残存する炭素が「有」、焼成物の色が灰色のものは残存する炭素が「無」として評価した。
【００５７】
｛実施例１〜２及び比較例１〜４｝
（１）原料混合工程；
硫酸リチウム一水和物（Ｌｉ2ＳＯ4・Ｈ2Ｏ、平均粒子径３０μｍ）、スクロース（Ｃ12Ｈ22Ｏ11）及び活性炭（日本エンバイロンケミカルズ社製；白鷹Ａ、ＢＥＴ比表面積１０００ｍ2／ｇ）とを表１の配合割合となるように秤量し、乾式コーヒーミルで３０秒間混合し原料混合物を得た。
（２）焼成工程；
アルミナ製坩堝（サイズ；５０ｍｍφ）に原料混合物を投入し、焼成炉中、窒素ガス雰囲気下、５℃／分  で９００℃まで昇温し、９００℃で６時間焼成を行った。
焼成終了後、１２０℃まで冷却し、焼成物の入った坩堝をグローブボックスへ速やかに移動した。
次いで、焼成物から坩堝を逆さまにすることにより、もしくは坩堝に付着したものを薬さじ等で掻き落とすことにより、焼成物を回収し、乳鉢で粉砕し、目開き２００μｍの篩を通して硫化リチウムを得た。
また、焼成物の飛散の状態及び焼成物の坩堝への固着の状態、焼成物の炭素残存状態を観察した。実施例２及び比較例２の焼成工程後の坩堝の内部の写真を図１及び図２にそれぞれ示した。
また、得られた硫化リチウムをＸＲＤ分析を行い、Ｌｉ2ＣＯ3の存在度を評価し、その結果を表２に示した。
また、実施例２で得られた硫化リチウムのＸ線回折チャートを図３に示す。
【００５８】
【表１】
0006499513.tif 000002
表中の「還元剤（１）の配合割合（ｗｔ％）」は、還元剤（１）／｛（還元剤（１）＋還元剤（２）｝として表した。また、還元剤の添加量は、無水物換算の硫酸リチウムのＯ2と還元剤（還元剤（１）＋還元剤（２））中のＣ原子のモル比（Ｃ／Ｏ2）で表した。
【００５９】
【表２】
0006499513.tif 000003
図１、図２及び表２の結果より、比較例３及び比較例４では、焼成物の飛散があったのに対して、実施例１及び実施例２では、焼成物の飛散もなく、温和に反応が行われたことが分かる。また、比較例１〜２の硫化リチウムには、明らかに炭素が残存しており、この残存する炭素は電気を通してしまい、無機固体電解質の原料としては不適当なものである。
【００６０】
｛実施例３〜６｝
（１）原料混合工程；
硫酸リチウム一水和物（Ｌｉ2ＳＯ4・Ｈ2Ｏ、平均粒子径３０μｍ）、スクロース（Ｃ12Ｈ22Ｏ11）と活性炭（日本エンバイロンケミカルズ社製；白鷹Ａ、ＢＥＴ比表面積１０００ｍ2／ｇ）とを表３の配合割合となるように秤量し、乾式コーヒーミルで３０秒間混合し原料混合物を得た。
（２）焼成工程；
予めアルミナビーズ（直径：３ｍｍφ）１０ｇを敷いたアルミナ製坩堝（サイズ；５０ｍｍφ）に原料混合物を投入し、焼成炉中、窒素ガス雰囲気下、表４に示す焼成温度で焼成反応を行った。
焼成終了後、１２０℃まで冷却し、焼成物の入った坩堝をグローブボックスへ速やかに移動した。
次いで、焼成物から坩堝を逆さまにすることにより、ビーズごと焼成物を回収し、軽く乳鉢で粉砕した後、目開き２ｍｍの篩を通してビーズと焼成物とを分離した。次いで、分離した焼成物を再度乳鉢で粉砕し、目開き２００μｍの篩を通して硫化リチウムを得た。
また、焼成物の飛散の状態及び焼成物の坩堝への固着の状態、焼成物の炭素残存状態を観察した。
また、得られた硫化リチウムをＸＲＤ分析を行い、Ｌｉ2ＣＯ3の存在度を評価し、その結果を表４に示した。
また、実施例６で得られた硫化リチウムのＸ線回折チャートを図３に示す。
【００６１】
【表３】
0006499513.tif 000004
表中の「還元剤（１）の配合割合（ｗｔ％）」は、還元剤（１）／｛（還元剤（１）＋還元剤（２）｝として表した。また、還元剤の添加量は、無水物換算の硫酸リチウム中のＯ2と還元剤（還元剤（１）＋還元剤（２））中のＣ原子のモル比（Ｃ／Ｏ2）で表した。
【００６２】
【表４】
0006499513.tif 000005
表４の結果より、粒状セラミックを敷いた焼成容器を用いることにより、焼成物の焼成容器への固着も抑制されることが分かる。
【００６３】
（実施例７〜１２）
実施例で得られた硫化リチウム０．３８３ｇ（７５モル％）と、五二硫化リン（Ａｌｄｒｉｃｈ社製）０．６１７ｇ（２５モル％）を秤量し、それらを、遊星ミルにて、４００回転で２０時間処理して、無機固体電解質を得た。得られた無機固体電解質のイオン伝導度を測定した。その結果を表５に示す。
【００６４】
【表５】
0006499513.tif 000006
表５の結果、実施例８と実施例１２を比較して明らかなように、粒状セラミックを敷いた焼成容器を用いることにより、無機固体電解質のイオン伝導度も向上することが分かる。
【図１】
0006499513.tif 000007
【図２】
0006499513.tif 000008
【図３】
0006499513.tif 000009